(57)【要約】【課題】使用するＩＣタグの耐熱温度によらず、ＩＣタグとゴムカバーとを一体化することができ、従来のような成形方法の制約や接着信頼性、コスト高等の問題もない、ゴムカバー付きＩＣタグの製造方法およびそれにより得られるゴムカバー付きＩＣタグを提供する。【解決手段】ＩＣタグ１と、ＩＣタグ１を被覆するゴムカバー２とからなるゴムカバー付きＩＣタグ１０を、２枚以上の未加硫ゴムシートでＩＣタグを挟み込んだ後、該ＩＣタグを挟み込んだ未加硫ゴムシートを加硫することにより製造するゴムカバー付きＩＣタグの製造方法である。未加硫ゴムシートとして発泡抑制剤を含有するものを用いるとともに、加硫を、大気圧以上大気圧＋０．２ＭＰａ以下の圧力下、ＩＣタグの耐熱温度以下の温度で行う。【選択図】図１
2009140434.tif 000002
【特許請求の範囲】
【請求項１】
ＩＣタグと、該ＩＣタグを被覆するゴムカバーとからなるゴムカバー付きＩＣタグを、２枚以上の未加硫ゴムシートでＩＣタグを挟み込んだ後、該ＩＣタグを挟み込んだ未加硫ゴムシートを加硫することにより製造するゴムカバー付きＩＣタグの製造方法であって、
前記未加硫ゴムシートとして発泡抑制剤を含有するものを用いるとともに、前記加硫を、大気圧以上大気圧＋０．２ＭＰａ以下の圧力下、前記ＩＣタグの耐熱温度以下の温度で行うことを特徴とするゴムカバー付きＩＣタグの製造方法。
【請求項２】
請求項１記載の製造方法で製造されたことを特徴とするゴムカバー付きＩＣタグ。
【請求項３】
ＩＣタグと、該ＩＣタグを被覆するゴムカバーとからなるゴムカバー付きＩＣタグであって、前記ゴムカバーを構成するゴム組成物が、発泡抑制剤を含有することを特徴とするゴムカバー付きＩＣタグ。
【請求項４】
前記発泡抑制剤が酸化カルシウムである請求項２または３記載のゴムカバー付きＩＣタグ。
【請求項５】
前記発泡抑制剤の配合量が、ゴム成分１００重量部に対し、０．５〜１０重量部の範囲である請求項２〜４のうちいずれか一項記載のゴムカバー付きＩＣタグ。
【発明の詳細な説明】
【技術分野】
【０００１】
本発明は、ゴムカバー付ＩＣタグの製造方法（以下、単に「製造方法」とも称する）およびゴムカバー付ＩＣタグに関し、詳しくは、各種製品の管理等の目的で好適に適用可能なゴムカバー付ＩＣタグの製造方法およびゴムカバー付ＩＣタグに関する。
【背景技術】
【０００２】
ＩＣタグは、磁気シートやバーコードに比べて情報量が多いことから、近年、その利点を活かして、製品の物流管理や製造管理、品質管理等のさまざまな場面に用途が広がってきている。ＩＣタグは、例えば、プラスチックフィルムでコーティングしたり、プラスチックやセラミックでカバーするなどして、製品に取付けて使用される。
【０００３】
また、ＩＣタグの特徴の一つとして、耐熱性に優れることが挙げられる。ＩＣタグの耐熱温度は、精密機器でありながら、現状、１２０℃付近まで達成されている。したがって、製品とＩＣタグを一体化する際には、かかる耐熱温度の範囲内で、一体化処理を行っている。
【０００４】
なお、ＩＣタグとの良好な接着性を有するゴム組成物に係る改良技術として、例えば、特許文献１には、基材層上に、硫黄との反応が可能な接合層と、高硫黄配合ゴム組成物層と、低硫黄配合ゴム組成物層とが積層された積層体としてのゴム系複合材料を得るにあたり、高硫黄配合ゴム組成物層および低硫黄配合ゴム組成物層の組成をそれぞれ特定することで、ＩＣタグ等の基材層に対しても良好な接着性を得ることができるゴム系複合材料の製造方法が開示されている。
【特許文献１】特開２００７−３８５５６号公報（特許請求の範囲等）
【発明の開示】
【発明が解決しようとする課題】
【０００５】
しかし、従来のプラスチックフィルムでコーティングされたＩＣタグは、柔軟性はあるものの、耐水性や耐環境性などに劣るために使用環境が限定されてしまい、また、プラスチックカバーやセラミックカバーで保護されたＩＣタグは、その堅牢性から耐水性や耐環境性には優れるものの、材質上、柔軟性に劣るという課題を有していた。
【０００６】
これに対して、柔軟であって耐水性や耐環境性にも優れるカバー材として、ゴムを用いたＩＣタグが検討されている。かかるゴムカバー付きＩＣタグの作製方法としては、未加硫ゴム中にＩＣタグを埋め込んで加硫したり、あらかじめ加硫したゴムカバー内にＩＣタグを入れ、これを接着したり、または、常温硬化型のゴムを用いてカバーを作製するなどの方法が採られている。
【０００７】
しかしながら、ゴム中にＩＣタグを埋め込む方法では、一般的なゴムの加硫温度および加硫時の圧力を用いた場合、中に埋め込まれるＩＣタグが破壊されてしまうおそれがある。すなわち、加硫温度がＩＣタグの耐熱温度よりも高温域であったり、加硫圧がタイヤ加硫時のような高圧力であったりするような場合である。また、加硫ゴムを接着させる方法では、接着方法および長期使用時の接着信頼性が課題となる。さらに、常温硬化型のゴムについても、材料のベースが高いことや、その材料の成型前のポットライフが短いために、成型方法に大幅な制約があることなど、実使用には難点を有するものであった。
【０００８】
上述のように、従来の技術では、十分なゴムカバー付きＩＣタグが得られるものとはいえず、実使用に耐え得るゴムカバー付きＩＣタグの実現が求められていた。この点、前記特許文献１に記載の技術によれば、ＩＣタグと製品（被着体）との間の接着については確保できるが、ＩＣタグとゴムカバー自体との一体化の課題については、十分解消できるものではなかった。
【０００９】
そこで本発明の目的は、上記問題を解消して、使用するＩＣタグの耐熱温度によらず、ＩＣタグとゴムカバーとを一体化することができ、従来のような成形方法の制約や接着信頼性、コスト高等の問題もない、ゴムカバー付きＩＣタグの製造方法およびそれにより得られるゴムカバー付きＩＣタグを提供することにある。
【課題を解決するための手段】
【００１０】
本発明者は、上記課題を解決するために鋭意検討した結果、下記構成とすることにより、使用するＩＣタグの耐熱温度によらず、ＩＣタグとゴムカバーとを一体化することが可能となることを見出して、本発明を完成するに至った。
【００１１】
すなわち、本発明のゴムカバー付きＩＣタグの製造方法は、ＩＣタグと、該ＩＣタグを被覆するゴムカバーとからなるゴムカバー付きＩＣタグを、２枚以上の未加硫ゴムシートでＩＣタグを挟み込んだ後、該ＩＣタグを挟み込んだ未加硫ゴムシートを加硫することにより製造するゴムカバー付きＩＣタグの製造方法であって、
前記未加硫ゴムシートとして発泡抑制剤を含有するものを用いるとともに、前記加硫を、大気圧以上大気圧＋０．２ＭＰａ以下の圧力下、前記ＩＣタグの耐熱温度以下の温度で行うことを特徴とするものである。
【００１２】
また、本発明のゴムカバー付きＩＣタグは、上記本発明の製造方法で製造されたことを特徴とするものである。
【００１３】
さらに、本発明の他のゴムカバー付きＩＣタグは、ＩＣタグと、該ＩＣタグを被覆するゴムカバーとからなるゴムカバー付きＩＣタグであって、前記ゴムカバーを構成するゴム組成物が、発泡抑制剤を含有することを特徴とするものである。
【００１４】
本発明において、前記発泡抑制剤としては、酸化カルシウムを好適に用いることができる。また、前記発泡抑制剤の配合量は、ゴム成分１００重量部に対し、好適には０．５〜１０重量部の範囲である。
【発明の効果】
【００１５】
本発明によれば、上記構成としたことにより、使用するＩＣタグの耐熱温度によらず、ＩＣタグとゴムカバーとを一体化することができ、従来のような成形方法の制約や接着信頼性、コスト高等の問題もない、ゴムカバー付きＩＣタグの製造方法およびゴムカバー付きＩＣタグを実現することが可能となった。
【発明を実施するための最良の形態】
【００１６】
以下、本発明の好適実施形態について、図面を参照しつつ詳細に説明する。
図１に、本発明のゴムカバー付きＩＣタグ１０の一構成例の概略断面図を示す。図示するゴムカバー付きＩＣタグ１０は、ＩＣタグ１と、これを被覆するゴムカバー２とからなる。
【００１７】
本発明においては、かかるゴムカバー付きＩＣタグ１０を、２枚以上の未加硫ゴムシート２でＩＣタグ１を挟み込んだ後、このＩＣタグを挟み込んだ未加硫ゴムシートを加硫することにより製造する。このとき、未加硫ゴムシートとして発泡抑制剤を含有するものを用いるとともに、上記加硫を、大気圧以上大気圧＋０．２ＭＰａ以下の圧力下であって、用いるＩＣタグの耐熱温度以下の温度で行う点が重要である。
【００１８】
すなわち、本発明においては、ＩＣタグを被覆した未加硫ゴムの加硫を、一般的な加硫温度より低い温度、かつ、一般的な加硫圧より低い圧力下で行うものとしたことで、ＩＣタグに対する温度・圧力による負荷を最小限とすることができ、結果として、使用するＩＣタグの耐熱温度によらず、ＩＣタグに悪影響を及ぼすことなくＩＣタグとゴムカバーとを一体化することが可能となった。また、未加硫ゴムとしては汎用のゴム種を適宜用いることができるので、従来のような成形方法の制約やコスト高等の問題もない。
【００１９】
本発明において、加硫圧を大気圧以上大気圧＋０．２ＭＰａ以下とするのは、圧力によってＩＣタグに過大な応力がかかり、破壊することを防ぐためである。また、加硫温度をＩＣタグの耐熱温度以下とするのは、ＩＣタグの破壊を生じない温度範囲だからである。加硫温度は、好適には９０℃以上ＩＣタグの耐熱温度以下、より好適には、１００℃以上１２０℃以下とする。加硫温度があまり低すぎると、加硫時間が長くかかりすぎて、生産性を損なうおそれがある。
【００２０】
また、本発明においては、上記のような低圧の加硫条件において発生しやすいゴムの発泡を防ぐために、未加硫ゴムシートを構成するゴム組成物中に発泡抑制剤を配合している。これにより、低圧加硫でも発泡を防止することができ、所望に成形することが可能となる。かかる発泡抑制剤としては、無機酸化物、例えば、金属酸化物やそれらの複合材料、受酸剤、水分吸収有機物などが挙げられる。具体的には例えば、酸化カルシウム（ＣａＯ）を好適に用いることができる。ゴム中の発泡要因は水分などの加硫中に生成される物質が原因であるため、酸化カルシウムをゴム組成物中に配合することで、特に発泡の原因となるゴム中の水分を効率よく捕捉して、発泡を効果的に抑制することができる。かかる発泡抑制剤、特には酸化カルシウムの配合量は、ゴム成分１００重量部に対し、好適には０．５〜１０重量部、より好適には２〜７重量部とする。発泡抑制剤の配合量が少なすぎると、ゴムの発泡を十分抑制することができないおそれがあり、一方、多すぎると、ゴムの加硫を阻害して、十分な加硫物が得られなくなるおそれがあるため、いずれも好ましくない。
【００２１】
本発明における低圧・低温環境下での加硫は、ギヤーオーブン等を用いた熱風加硫や蒸気加硫などにより行うことができる。この際にはモールドを使用してもよいが、好ましくは、モールドなどの型を使わずに、加硫を行う。本発明のゴムカバー付きＩＣタグは、１個ずつ成型・加硫して製造してもよいし、複数個を一度に成型・加硫して、加硫後に打ち抜き機等の加工設備を用いて個々のゴムカバー付タグとすることもできる。
【００２２】
本発明に用いるＩＣタグは、一般に使用されるいかなるものであってもよいが、特には、１２０℃の加硫温度に耐性を有するものを用いることが好ましい。
【００２３】
また、ゴムカバーを構成する未加硫ゴムシートは、図示する例では２枚であるが、所望に応じ３枚以上とすることもでき、特に制限されない。未加硫ゴムシートの形状についても、目的とするゴムカバー付きＩＣタグの形状やＩＣタグの寸法、形状等に応じて適宜決定することができ、特に制限はない。また、未加硫ゴムシートには、挟み込むＩＣタグの寸法、形状等に応じた凹部を適宜設けてもよい。所望の形状、寸法を有する未加硫ゴムシートは、ゴム組成物をロールなどにより圧延してシート状とし、これを所定の形状、寸法に裁断することで、容易に得ることができる。
【００２４】
また、ゴムカバーを構成するゴム組成物としては、発泡抑制剤を含有するものであれば、具体的な配合内容については特に制限されるものではない。例えば、ゴムの種類としては、用途に応じ、従来汎用されている天然ゴムや各種合成ゴムのうちから１種または２種以上を適宜選択して用いることができる。合成ゴムとしては、具体的には例えば、ニトリルゴム（ＮＢＲ）、ブタジエンゴム（ＢＲ）、イソプレンゴム（ＩＲ）、スチレンブタジエンゴム（ＳＢＲ）、ブチルゴム（ＩＩＲ）、ハロゲン化ＩＩＲ、エチレンプロピレンジエンゴム（ＥＰＤＭ）、クロロプレンゴム（ＣＲ）、エチレンプロピレンゴム、アクリロニトリルブタジエンゴム等が挙げられる。中でも、耐油性が必要な場合にはＮＢＲを、また、耐水用途ではＥＰＤＭを用いることが好ましい。
【００２５】
ゴム組成物に配合する架橋剤としては、通常ゴム組成物の架橋に使用される架橋剤であればいかなるものも使用することが可能であり、例えば、硫黄、有機過酸化物、有機硫黄化合物などが挙げられる。架橋剤の配合量は、ゴム成分１００重量部に対し、通常０．１〜２０重量部、好適には１〜１０重量部とすることができる。
【００２６】
また、ゴム組成物中には、用途等に応じて、ゴム業界で通常使用される加硫促進剤、充填剤、オイル、老化防止剤等の各種各種ゴム薬品を適宜配合することができる。加硫促進剤としては、例えば、ステアリン酸、Ｎ−シクロヘキシル−２−ベンゾチアジルスルフェンアミド（ＣＺ）、Ｎ，Ｎ’−ジシクロヘキシル−２−ベンゾチアゾリルスルフェンアミド（ＤＺ）、ジ−２−ベンゾチアゾリルジスルフィド（ＤＭ）等を挙げることができる。これらは１種を単独で、又は２種以上を併用してもよい。かかる加硫促進剤の配合量は、ゴム成分１００重量部に対し、通常０．１〜１０重量部、好適には１〜３重量部とすることができる。
【００２７】
充填剤としては、例えば、カーボンブラック、シリカ、炭酸カルシウム、硫酸カルシウム、タルク、クレー、マイカ、亜鉛華、硫酸バリウム、酸化チタン等を挙げることができ、これらは１種を単独で、または２種以上を併用することができる。中でも、シリカを用いることが好ましい。かかる充填剤の配合量は、ゴム成分１００重量部に対し、通常１０〜２００重量部、好適には３０〜１５０重量部とすることができる。
【００２８】
オイルとしては、特に制限はなく、例えば、パラフィン系、ナフテン系、芳香族系プロセスオイル、エチレン−α−オレフィンのコオリゴマー、パラフィンワックス、流動パラフィン等の鉱物油、ひまし油、綿実油、あまに油、なたね油、大豆油、パーム油、やし油、落花生油等の植物油などのオイルを用いることができる。これらは１種を単独で、または２種以上を併用することができる。かかるオイルの配合量は、ゴム成分１００重量部に対し、通常０．１〜１００重量部、好適には１〜５０重量部とすることができる。
【００２９】
老化防止剤としては、特に制限はなく、例えば、フェニル−α−ナフチルアミン等のナフチルアミン系；オクチルジフェニルアミン等のジフェニルアミン系；Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ，Ｎ’−ジ−２−ナフチル−ｐ−フェニレンジアミン等のｐ−フェニレンジアミン系；２，２，４−トリメチル−１，２−ジヒドロキノリンの重合物等のキノリン系；２，６−ジ−ｔ−ブチル−４−メチルフェノール、スチレン化フェノール、テトラキス−［メチレン−３−（３’，５’−ジ−ｔ−ブチル−４’−ヒドロキシフェニル）プロピオネート］メタン等のフェノール系老化防止剤などが挙げられる。かかる老化防止剤の配合量は、ゴム成分１００重量部に対し、通常０．１〜２０重量部、好適には０．５〜１０重量部とすることができる。
【００３０】
本発明のゴムカバー付きＩＣタグは、接着等により各種製品に適用することが可能である他、ゴム製品自体と一体化して形成することも可能であり、その用途については、特に制限されるものではない。
【実施例】
【００３１】
以下、実施例を用いて本発明をさらに具体的に説明するが、本発明は、以下の記載により何ら限定されるものではない。
【００３２】
ＩＣタグとして、寸法１０ｍｍ×３０ｍｍ×２ｍｍ（厚み）、耐熱温度１２５℃のものを用いて、以下に従い、ゴムカバー付きＩＣタグを製造した。ゴムカバーに用いたゴム組成物の配合は、下記表１に示すとおりである。
【００３３】
【表１】
2009140434.tif 000003
【００３４】
上記配合物を混練して得られた未加硫ゴム組成物を厚み３ｍｍのシート状に成形し、５０ｍｍ×５０ｍｍの大きさに加工して、２枚の未加硫ゴムシートを得た。上記ＩＣタグをこの２枚の未加硫ゴムシートで挟み込み、大気圧下、１２０℃で２時間加硫して、ＩＣタグと、これを被覆するゴムカバーとからなるゴムカバー付きＩＣタグを作製した。
【００３５】
結果として、酸化カルシウムを４重量部配合した実施例１では、カバーゴムの発泡はなく、加硫状態も十分であり、良好なゴムカバー付きＩＣタグが得られた。一方、酸化カルシウムの配合量を０．１重量部とした実施例２では、ゴムカバー付きＩＣタグは得られたが、ゴムが加硫中に発泡してしまった。また、酸化カルシウムの配合量を１５重量部とした実施例３では、ゴムカバー付きＩＣタグは得られたが、カバー表面がべたつくものとなってしまった。
【図面の簡単な説明】
【００３６】
【図１】本発明のゴムカバー付きＩＣタグの一構成例を示す概略断面図である。
【符号の説明】
【００３７】
１  ＩＣタグ
２  ゴムカバー（未加硫ゴムシート）
１０  ゴムカバー付きＩＣタグ
【図１】
2009140434.tif 000004